(57)【要約】【課題】本発明の目的は、支持体と画像受容層との間での良好な接着性を有するインクジェット記録要素のための下塗り層を提供することである。本発明のさらにもう１つの目的は、上述の要素を使用する印刷方法を提供することである。【解決手段】ａ）アミン不活性化ゼラチンを含んでなる下塗り層、並びにｂ）ヒドロキシル基を含有している架橋性ポリマーおよび高分子媒染剤の画像受容層を担持している基材を有するインクジェット記録要素であって、上記架橋性ポリマーが２〜４０μｍ　の厚みで存在しており、上記架橋性ポリマーの上記媒染剤に対する質量比が３０：７０〜９５：５である、記録要素。【選択図】　　　なし【特許請求の範囲】
【請求項１】
ａ）アミン不活性化ゼラチンを含む下塗り層、並びに
ｂ）ヒドロキシル基を含有している架橋性ポリマーおよび高分子媒染剤を含む画像受容層、
を担持している基材を含んでなるインクジェット記録要素であって、
前記架橋性ポリマーが５〜６０μｍ　の厚みで存在しており、そして
前記架橋性ポリマーの前記媒染剤に対する質量比が３０：７０〜９５：５である、
記録要素。
【発明の詳細な説明】
【０００１】
【発明の属する技術分野】
本発明は、インクジェット記録要素および当該要素を使用する印刷方法に関する。より詳細には、本発明は、インクジェット記録要素のための下塗り層に関する。
【０００２】
【従来の技術】
典型的なインクジェット記録システムまたはインクジェット印刷システムにおいては、インク液滴が、記録要素または記録媒体に向かってノズルから高速で噴射され、媒体上に画像を生ずる。インク液滴（または記録液体）は、一般に、染料または顔料などの記録薬剤および大量の溶媒を含んでなる。溶媒（またはキャリア液体）は、概して、水、有機材料（例えば、一価アルコール、多価アルコール、またはそれらの混合物）から作られている。
【０００３】
インクジェット記録要素は、概して、少なくとも一方の表面に、インク受容層または画像形成層を担持している支持体を含んでなり、このような要素としては、不透明な支持体を有する、反射式観察を目的とするもの、および透明な支持体を有する、透過光による観察を目的とするものが挙げられる。
【０００４】
このような画像記録要素上に写真品質の画像を達成および維持するためには、インクジェット記録要素が以下の条件を満たさなければならない。
【０００５】
・容易に濡れ、パッドリング（ｐｕｄｄｌｉｎｇ）（すなわち、不均一な濃度につながる隣接するインクドットの凝集）が無いこと。
・画像の滲み（ｂｌｅｅｄｉｎｇ）を呈さないこと。
・高濃度のインクを吸収し、素速く乾燥して、次のプリントまたは他の表面と重ねられた際に要素がいっしょにブロッキングを生ずるのを防ぐ能力を呈すること。
・支持体および／または層（複数であってもよい）の間の相互作用に起因する不連続性または欠陥（例えば、亀裂、はじき、櫛筋など）を呈さないこと。
・吸収されなかった染料が自由表面で凝集して、染料の結晶化が起こり、像形成領域においてブルームまたはフェロ焼け（ブロンジング）の影響が生ずるようなことが無いこと。
・水との接触または日光、タングステン灯、もしくは蛍光灯による照射に起因する退色を防ぐのに最適化された画像堅牢度を有すること。
【０００６】
殆ど瞬間的なインク乾燥時間および良好な画質を同時に提供するインクジェット記録要素が望ましい。しかしながら、記録要素が適合する必要のあるインクの組成およびインクの容量は広範囲にわたるので、インクジェット記録媒体のこれらの要求条件を同時に達成するのは困難である。
【０００７】
多孔質または非多孔質の支持体の片面もしくは両面に好適な画像受容層として作用する多孔質または非多孔質の単層コーティングもしくは多層コーティングを用いるインクジェット記録要素が知られている。非多孔質コーティングを使用する記録要素は概して良好な画質を有するけれども、不十分なインク乾燥時間を呈する。多孔質コーティングを使用する記録要素は、概して、コロイド状粒子を含有しており、より不十分な画質を有するけれども、優れた乾燥時間を呈する。
【０００８】
インクジェット印刷と共に使用するための多種多様な種々のタイプの多孔質画像記録要素が知られているけれども、当該技術分野には多くの未解決の問題があり、既知の製品には、それらの商業的有用性を厳しく制限してきた多くの欠陥が存在する。多孔質画像記録層の設計における主な挑戦は、非粒状物をできるだけ少なくして、良好な品質の、亀裂が無いコーティングを得ることができるようにすることである。非粒状物が多く存在し過ぎる場合、この画像記録層は多孔質ではなくなり、不十分なインク乾燥時間を呈するであろう。
【０００９】
ドイツ国特許出願公開明細書第１９７　２１　２３８号には、インクジェットペーパーにおいて、ドデセニル琥珀酸によって改質されたゼラチンの単層を使用することが開示されている。しかしながら、この明細書には、スクシニル化ゼラチンを下塗り層として使用することは開示されていない。
【００１０】
この出願の発明に関連する先行技術文献情報としては次のものがある。
【特許文献１】
ドイツ国特許出願公開明細書第１９７　２１　２３８号
【００１１】
【発明が解決しようとする課題】
本発明の目的は、支持体と画像受容層との間での良好な接着性を有するインクジェット記録要素のための下塗り層を提供することである。
【００１２】
本発明のさらにもう１つの目的は、上述の要素を使用する印刷方法を提供することである。
【００１３】
【課題を解決するための手段】
これらの目的および他の目的は、
ａ）アミン不活性化ゼラチンを含む下塗り層、並びに
ｂ）ヒドロキシル基を含有している架橋性ポリマーおよび高分子媒染剤を含む画像受容層を担持している基材を有するインクジェット記録要素であって、
上記架橋性ポリマーが２〜４０μｍ　の厚みで存在しており、
上記架橋性ポリマーの上記媒染剤に対する質量比が３０：７０〜９５：５である、
記録要素を含む本発明によって達成される。
【００１４】
【発明の実施の形態】
本発明のインクジェット記録要素は、支持体と画像受容層との間での良好な接着性を有する下塗り層を有する。
【００１５】
本発明のもう１つの態様は、
Ａ）ディジタルデータ信号に応答するインクジェットプリンターを用意する工程、
Ｂ）上記プリンターに、上述のインクジェット記録要素を装填する工程、
Ｃ）上記プリンターに、インクジェットインクを装填する工程、および
Ｄ）上記ディジタルデータ信号に応答して上記インクジェットインクを使用して上記画像受容層上に印刷する工程、
を含むインクジェット印刷方法に関する。
【００１６】
本発明において使用されるアミン不活性化ゼラチンは、アミノ基が不活性化されているゼラチン（例えば、アセチル化ゼラチン、フタル化ゼラチン、メレノイル化ゼラチン、ベンゾイル化ゼラチン、スクシニル化ゼラチン、メチル尿素ゼラチン、フェニルカルバモイル化ゼラチン、またはカルボキシ改質ゼラチン）を含んでなっていてもよい。好ましい態様において、上記ゼラチンは、　１００ｇ〜　３５０ｇのブルーム強度（Ｂｌｏｏｍ　ｓｔｒｅｎｇｔｈ）を有する。
【００１７】
上記下塗り層は、画像受容層の支持体に対する良好な接着性を提供する。本発明の好ましい態様において、上記下塗り層は、スクシニル基を有するゼラチン（例えば、スクシニル化豚皮ゼラチン）を含んでなる。もう１つの好ましい態様において、上記下塗り層は、フタリル基を有するゼラチン（例えば、フタル化骨ゼラチン）を含んでなる。もう１つの好ましい態様において、上記下塗り層は、ポリビニルアルコールをも含有している。インク画像受容層において用いられる下塗り層は、企図される目的に有効ないずれの量で存在していてもよい。一般には、好ましい乾燥層厚みは　０．５〜５μｍ　である。
【００１８】
上記画像受容層において用いられる、ヒドロキシル基を含有している架橋性ポリマーは、例えば、ポリビニルアルコール、部分的に加水分解されたポリ　（酢酸ビニル／ビニルアルコール）　、メタクリル酸ヒドロキシエチルを含有しているコポリマー、アクリル酸ヒドロキシエチルを含有しているコポリマー、メタクリル酸ヒドロキシプロピルを含有しているコポリマー、ヒドロキシセルロースエーテル（例えば、ヒドロキシエチルセルロース）などであってもよい。好ましい態様において、ヒドロキシ基を含有している架橋性ポリマーはポリビニルアルコールまたは部分的に加水分解されたポリ　（酢酸ビニル／ビニルアルコール）　である。
【００１９】
また、上記画像受容層は、カチオン性ポリマー（例えば、高分子第四級アンモニウム化合物）または塩基性ポリマー（例えば、ポリ　（メタクリル酸Ｎ，Ｎ−ジメチルアミノエチル）　、ポリアルキレンポリアミン、およびこれらとジシアノジアミドとの縮合生成物、アミン−エピクロロヒドリン重縮合物、レシチン化合物および燐脂質化合物）などの高分子媒染剤をも含有している。本発明において有用な媒染剤の例としては、ポリ　（塩化ビニルベンジルトリメチルアンモニウム−ｃｏ−スチレン−ｃｏ−ジビニルベンゼン）　、ポリ　（塩化ビニルベンジルトリメチルアンモニウム−ｃｏ−エチレングリコールジメタクリレート）　、ポリ　（塩化ビニルベンジルトリメチルアンモニウム−ｃｏ−ジビニルベンゼン）　、ポリ　（塩化ジアリルジメチルアンモニウム）　、ポリ　（メチル硫酸［２−（メタクリロイルオキシ）　エチル］　トリメチルアンモニウム）　、ポリ　（塩化［３−（メタクリロイルオキシ）　プロピル］　トリメチルアンモニウム）　、ビニルピロリジノンと塩化１−ビニル　−３−メチルイミダゾリウムとのコポリマー、および１−クロロ−３−（Ｎ，Ｎ，Ｎ−トリメチルアンモニウム）　プロパンで変性された（ｄｅｒｉｖｉｔｉｚｅｄ）　ヒドロキシエチルセルロースが挙げられる。好ましい態様において、上記高分子媒染剤はポリ　（塩化ビニルベンジルトリメチルアンモニウム−ｃｏ−ジビニルベンゼン）　である。
【００２０】
また、上記画像受容層は、天然親水性コロイドおよび天然親水性ゴム（例えば、アルブミン、ガーゴム、キサンタンゴム、アラビアゴム、キトサン、澱粉、およびそれらの誘導体）、官能化蛋白質、官能化ゴムおよび官能化澱粉、並びにセルロースエーテルおよびそれらの誘導体、ポリビニルオキサゾリン（例えば、ポリ　（２−エチル　−２−オキサゾリン）　（ＰＥＯＸ））、非改質ゼラチン、ポリビニルメチルオキサゾリン、ポリオキシド、ポリエーテル、ポリエチレンイミン、ポリアクリル酸、ポリメタクリル酸、ｎ−ビニルアミド（例えば、ポリアクリルアミドおよびポリビニルピロリジノン（ＰＶＰ））、並びにポリビニルアルコールの誘導体およびコポリマー（例えば、ポリエチレンオキシドとポリビニルアルコールとのコポリマー（ＰＥＯ−ＰＶＡ））などの他の親水性材料をも含有していてもよい。
【００２１】
本発明において用いられる画像受容層は、企図される目的に有効ないずれの量で存在していてもよい。一般には、好ましい乾燥層厚みは５〜６０μｍ　である。
【００２２】
上記画像受容層は、任意選択的に、セルロースエーテルまたはカチオン性に改質されたセルロースエーテル（例えば、メチルセルロース（ＭＣ）、エチルセルロース、ヒドロキシプロピルセルロース（ＨＰＣ）、ナトリウムカルボキシメチルセルロース（ＣＭＣ）、カルシウムカルボキシメチルセルロース、メチルエチルセルロース、メチルヒドロキシエチルセルロース、ヒドロキシプロピルメチルセルロース（ＨＰＭＣ）、ヒドロキシブチルメチルセルロース、エチルヒドロキシエチルセルロース、ナトリウムカルボキシメチル−ヒドロキシエチルセルロース、およびカルボキシメチルエチルセルロース）、およびセルロースエーテルエステル（例えば、フタル酸ヒドロキシプロピルメチルセルロース、酢酸琥珀酸ヒドロキシプロピルメチルセルロース、酢酸ヒドロキシプロピルセルロース、ヒドロキシエチルセルロースと塩化ジアリルジメチルアンモニウムとのエステル、ヒドロキシエチルセルロースと塩化２−ヒドロキシプロピルトリメチルアンモニウムとのエステル、およびヒドロキシエチルセルロースとラウリルジメチルアンモニウム置換エポキシドと（ＨＥＣ−ＬＤＭＥ）のエステル（例えば、Ｑｕａｔｒｉｓｏｆｔ（商標）ＬＭ２００　（Ａｍｅｒｃｈｏｌ　Ｃｏｒｐ．）））、並びにＣ１２〜Ｃ１４のアルキル鎖でグラフトされたヒドロキシエチルセルロースを含んでなる１種以上の親水性層で上塗りされていてもよい。
【００２３】
高いプリンター搬送性、インクオフセットに対する耐性を提供するため、またはインク受容層の外観を梨地仕上げもしくは艶消し仕上げに変えるために、上述の層のいずれかまたはすべてに艶消し粒子を添加してもよい。さらに、選択される塗布技法による要求に応じて、界面活性剤、脱泡剤、または他の塗工性向上材料を添加してもよい。
【００２４】
本発明において使用されるインクジェット記録要素のための支持体は、樹脂コート紙、紙、ポリエステル、または微孔質材料（例えば、Ｐｉｔｔｓｂｕｒｇｈ，　ＰｅｎｎｓｙｌｖａｎｉａのＰＰＧ　Ｉｎｄｕｓｔｒｉｅｓ，　Ｉｎｃ．によってＴｅｓｌｉｎ（商標）という商品名で販売されているポリエチレンポリマー含有材料）、　Ｔｙｖｅｋ（商標）合成紙（ＤｕＰｏｎｔ　Ｃｏｒｐ．）、Ｄｕｒａｆｏｒｍ（商標）などの含浸紙、およびＯＰＰａｌｙｔｅ（商標）フィルム（Ｍｏｂｉｌ　Ｃｈｅｍｉｃａｌ　Ｃｏ．）、並びに米国特許第　５，２４４，８６１号明細書に列挙されている他の複合フィルムなどの、インクジェット受容体に通常使用されるもののいずれにすることもできる。不透明な支持体としては、普通紙、コート紙、合成紙、写真印画紙支持体、溶融押出コート紙、および積層紙（例えば、二軸配向支持体積層物）が挙げられる。二軸配向支持体積層物は、米国特許第　５，８５３，９６５号、同　５，８６６，２８２号、同　５，８７４，２０５号、同　５，８８８，６４３号、同　５，８８８，６８１号、同　５，８８８，６８３号、および同５，８８８，７１４号の各明細書に記載されている。これらの二軸配向支持体としては、紙ベースおよび紙ベースの片面または両面に積層された二軸配向ポリオレフィンシート（概してポリプロピレン）が挙げられる。透明支持体としては、ガラス、セルロース誘導体（例えば、セルロースエステル、三酢酸セルロース、二酢酸セルロース、酢酸プロピオン酸セルロース、酢酸酪酸セルロース）、ポリエステル（例えば、ポリエチレンテレフタレート、ポリエチレンナフタレート、ポリ　−１，４−シクロヘキサンジメチレンテレフタレート、ポリブチレンテレフタレート、およびこれらのコポリマー）、ポリイミド、ポリアミド、ポリカーボネート、ポリスチレン、ポリオレフィン（例えば、ポリエチレンまたはポリプロピレン）、ポリスルホン、ポリアクリレート、ポリエーテルイミド、およびこれらの混合物が挙げられる。上記に列挙されている紙には、高品位紙（例えば、写真印画紙）から低品位紙（例えば、新聞用紙）までの広範囲の紙が含まれる。
【００２５】
本発明において使用される支持体は、５０〜　５００μｍ　、好ましくは７５〜　３００μｍ　の厚みを有していてもよい。望まれる場合には、酸化防止剤、帯電防止剤、可塑剤、および他の既知の添加剤を支持体に導入してもよい。
【００２６】
任意選択的に、記録要素の機械による取り扱い性およびカールの改良、記録要素の摩擦および抵抗率の制御などの目的のために、支持体の裏側（すなわち、支持体の、画像記録層が塗布される側とは反対側）に、さらなるバッキング層またはコーティングを適用してもよい。
【００２７】
必須ではないけれども、上述の種々の層が架橋剤をさらに含んでいてもよい。このような添加剤は、インク受容性層の基材に対する接着性を改良することができるのみならず、上記層の結合力および耐水性に寄与することもできる。例えば、カルボジイミド、多官能価アジリジン、メラミンホルムアルデヒド、イソシアネート、エポキシドなどの架橋剤を使用することができる。架橋剤を添加する場合、過剰量を使用すると層の膨潤性が低下し、印刷される領域の乾燥速度が低下するので、過剰量を使用しないように注意を払わなければならない。
【００２８】
画像受容層の支持体に対する接着性を改良するために、下塗り層を適用する前に、支持体の表面をコロナ放電処理に付してもよい。
【００２９】
上記コーティング組成物は、水または有機溶媒のいずれから塗布することもできるけれども、水からの方が好ましい。全固形分は、もっとも経済的な方法において有用なコーティング厚を生ずるように選ばれるべきであり、微粒子コーティング調合物においては、１０〜４０質量％の固形分が典型的である。
【００３０】
本発明において用いられるコーティング組成物を、例えば、浸漬コーティング、線巻きロッドコーティング、ドクターブレードコーティング、グラビアおよび反転ロールコーティング、スライドコーティング、ビードコーティング、押出コーティング、カーテンコーティングなどの周知の技法のいくつかによって適用してもよい。既知の塗布方法および乾燥方法は、１９８９年１２月に発行されたリサーチディスクロージャー（Ｒｅｓｅａｒｃｈ　Ｄｉｓｃｌｏｓｕｒｅ）　、第３０８１１９号の１００７〜１００８頁に、さらに詳細に記載されている。ベース層とオーバーコートとを同時に適用することができるスライドコーティングが好ましい。塗布後、これらの層を単純な蒸発によって乾燥させるのが一般的であるけれども、対流加熱などの既知の技法によって乾燥を促進してもよい。
【００３１】
塗布後、上記インクジェット記録要素をカレンダー加工またはスーパーカレンダー加工に付して、表面の平滑性を高めてもよい。
【００３２】
着色剤の退色を改良するために、当該技術分野においてよく知られているように、紫外線吸収剤、ラジカル失活剤、または酸化防止剤を画像受容層にさらに添加してもよい。他の添加剤としては、ｐＨ調節剤、接着性促進剤、レオロジー調節剤、界面活性剤、殺生剤、滑剤、色素、蛍光増白剤、艶消し剤、および帯電防止剤などが挙げられる。妥当な塗工性を得るために、例えば、界面活性剤、脱泡剤、アルコールなどの、当業者に既知の添加剤を使用してもよい。コーティング助剤の一般的な量は、全溶液質量に対して、０．０１〜０．３０質量％の活性コーティング助剤である。これらのコーティング助剤は、非イオン性、アニオン性、カチオン性、または両性のものであってもよい。具体例は、ＭＣＣＵＴＣＨＥＯＮの第１巻、Ｅｍｕｌｓｉｆｉｅｒｓ　ａｎｄ　Ｄｅｔｅｒｇｅｎｔｓ，　１９９５，　Ｎｏｒｔｈ　Ａｍｅｒｉｃａｎ　Ｅｄｉｔｉｏｎに記載されている。
【００３３】
本発明の記録要素を像形成させるのに使用されるインクは当該技術分野においてよく知られている。概してインクジェット印刷において使用されるインク組成物は、溶媒またはキャリア液体、染料または顔料、湿潤剤、有機溶媒、洗浄剤、増粘剤、保恒剤などを含んでなる液体組成物である。溶媒またはキャリア液体は単なる水とすることができ、または多価アルコールなどの他の水混和性溶媒と混合された水とすることもできる。また、多価アルコールなどの有機材料が主たるキャリアまたは溶媒液体であるインクを使用してもよい。特に有用なものは、水と多価アルコールとの混合溶媒である。このような組成物において使用される染料は、概して、水溶性の直接染料または酸性型染料である。このような液体組成物は、例えば、米国特許第　４，３８１，９４６号、同　４，２３９，５４３号、および同　４，７８１，７５８号の各明細書などの従来技術に広範に記載されている。
【００３４】
本明細書において開示されている記録要素は主にインクジェットプリンターにおいて有用であると言及したけれども、それらをペンプロッター集成装置のための記録媒体として使用することもできる。ペンプロッターは、インク溜めと接触している毛管の束からなるペンを使用して、記録媒体の表面に直接筆記することによって作動する。
【００３５】
本発明を説明するために、以下の例を提供する。
【００３６】
【実施例】
対照標準要素Ｃ−１（非不活性化アミン骨ゼラチン）
ポリエチレン樹脂コート紙に、コロナ放電処理を施し、スライドホッパーによって、６％の骨ゼラチン水溶液（Ｅａｓｔｍａｎ　Ｇｅｌａｔｉｎｅ　Ｃｏ．）を約　１．５μｍ　の乾燥付着量で、並びにＧｏｈｓｅｎｏｌ（商標）ＧＨ−１７　ポリビニルアルコール（Ｎｉｐｐｏｎ　Ｇｏｈｓｅｉ）　の６質量％溶液、ポリ　（塩化ビニルベンジルトリメチルアンモニウム−ｃｏ−ジビニルベンゼン）　（Ｅａｓｔｍａｎ　Ｋｏｄａｋ　Ｃｏｍｐａｎｙ）　の１５質量％分散体の媒染剤、およびＯｌｉｎ　１０Ｇ界面活性剤の１０質量％溶液からなる画像受容層（上記ポリビニルアルコール、媒染剤分散体、および界面活性剤は８９．５：　９．５：１の質量比で混合した）を８μｍ　の乾燥付着量で塗布した。
【００３７】
上記コーティング溶液の適用後、これらのコーティングを強制空気加熱によって徹底的に乾燥させた。
【００３８】
対照標準要素Ｃ−２（非不活性化アミン豚皮ゼラチン）
この要素は、骨ゼラチンの代わりに豚皮ゼラチンを使用したことを除き、Ｃ−１と同じに調製した。
【００３９】
本発明の要素１（スクシニル化豚皮ゼラチン）
この要素は、骨ゼラチンの代わりにスクシニル化豚皮ゼラチン（Ｋｉｎｄ　＆　Ｋｎｏｘ　Ｇｅｌａｔｉｎｅ）を使用したことを除き、Ｃ−１と同じに調製した。
【００４０】
本発明の要素２（フタル化骨ゼラチン）
この要素は、骨ゼラチンの代わりにフタル化骨ゼラチン（Ｅａｓｔｍａｎ　Ｇｅｌａｔｉｎｅ　Ｃｏ．）を使用したことを除き、Ｃ−１と同じに調製した。
【００４１】
本発明の要素３（スクシニル化豚皮ゼラチンおよびＰＶＡ）
この要素は、骨ゼラチンの代わりに、スクシニル化豚皮ゼラチンと　ＧＨ−１７ポリビニルアルコールとの質量比５０：５０の混合物を使用したことを除き、Ｃ−１と同じに調製した。
【００４２】
本発明の要素４（スクシニル化豚皮ゼラチン、ＰＶＡ、および媒染剤）
この要素は、骨ゼラチンの代わりに、スクシニル化豚皮ゼラチン、　ＧＨ−１７ポリビニルアルコール、および上記媒染剤の質量比５０：４５：５の混合物を使用したことを除き、Ｃ−１と同じに調製した。
【００４３】
本発明の要素５（スクシニル化豚皮ゼラチン、ＰＶＡ、および媒染剤）
この要素は、骨ゼラチンの代わりに、スクシニル化豚皮ゼラチン、　ＧＨ−１７ポリビニルアルコール、および上記媒染剤の質量比１０：８１：９の混合物を使用したことを除き、Ｃ−１と同じに調製した。
【００４４】
印刷
各々の要素を、ＨＰ　ＰｈｏｔｏＳｍａｒｔ　１１１５インクジェットプリンターおよびインクジェットインク（カタログ番号：５１６４５ａ（ブラック）およびｃ６５７８ｄ（カラー））を使用して、　１００％レイダウンのシアン、マゼンタ、およびイエロー、並びに　２００％レイダウンの赤、緑、および青のパッチからなる試験ターゲットを用いて像形成させ、８０℃の温かい空気炉中で３０分間乾燥させた。
【００４５】
試験
上記要素を、ペーパーカッターを用いて、各々のパッチを横切るように切断した。１枚の　３Ｍ　ＳｃｏｔｃｈブランドのＭａｇｉｃ　Ｔａｐｅ　８１０接着テープを、各々のパッチの切り口の上に置いた。次に、このテープを素速く剥がし、コーティングの存在について検査した。コーティングが存在する場合は、接着不良とみなした。これらの結果を以下の表Ｉに示す。
【００４６】
【表１】
2004066820.tif 000002
【００４７】
上記結果は、本発明に従って使用される下塗り層が、対照標準要素よりも良好な接着性を有する要素を提供したことを示している。
【００４８】
本発明の他の好ましい態様を、請求項との関連において、次に記載する。
【００４９】
［１］　ａ）アミン不活性化ゼラチンを含む下塗り層、並びに
ｂ）ヒドロキシル基を含有している架橋性ポリマーおよび高分子媒染剤の画像受容層、
を担持している基材を含んでなるインクジェット記録要素であって、
前記架橋性ポリマーが５〜６０μｍ　の厚みで存在しており、そして
前記架橋性ポリマーの前記媒染剤に対する質量比が３０：７０〜９５：５である、
記録要素。
【００５０】
［２］　前記アミン不活性化ゼラチンが、スクシニル基を有するゼラチンを含んでなる、［１］に記載の記録要素。
【００５１】
［３］　前記アミン不活性化ゼラチンが、フタリル基を有するゼラチンを含んでなる、［１］に記載の記録要素。
【００５２】
［４］　前記アミン不活性化ゼラチンが、スクシニル化豚皮ゼラチンを含んでなる、［１］に記載の記録要素。
【００５３】
［５］　前記アミン不活性化ゼラチンが、フタル化骨ゼラチンを含んでなる、［１］に記載の記録要素。
【００５４】
［６］　前記下塗り層がポリビニルアルコールをも含有している、［４］に記載の記録要素。
【００５５】
［７］　前記スクシニル化豚皮ゼラチンが５〜９５質量％の量で前記混合物中に存在している、［６］に記載の記録要素。
【００５６】
［８］　前記下塗り層がポリビニルアルコールをも含有している、［５］に記載の記録要素。
【００５７】
［９］　前記フタル化骨ゼラチンが５〜９５質量％の量で前記混合物中に存在している、［８］に記載の記録要素。
【００５８】
［１０］　Ａ）ディジタルデータ信号に応答するインクジェットプリンターを用意する工程、
Ｂ）前記プリンターに、［１］に記載のインクジェット記録要素を装填する工程、
Ｃ）前記プリンターに、インクジェットインクを装填する工程、および
Ｄ）前記ディジタルデータ信号に応答して前記インクジェットインクを使用して前記画像受容層上に印刷する工程、
を含むインクジェット印刷方法。